(57)【要約】【課題】  亜鉛系合金めっき鋼板をステンレス系溶接ワイヤを用いてアーク溶接する際に、溶接部、特にステンレス系成分の溶接金属の液体金属脆化割れを抑制し、従来に比べ耐食性および耐液体金属脆化割れ性に優れた溶接部が得られる亜鉛系合金めっき鋼板のアーク溶接方法を提供する。【解決手段】  合金成分として、ワイヤ全質量に対する質量％で、Ｃ：０．０１〜０．０５％、Ｓｉ：０．１〜０．５％、Ｍｎ：０．５〜３％、Ｎｉ：７〜１２％、Ｃｒ：２４〜３０％を含有し、さらに、Ｍｏ：１％以下、Ｎ：０．１％以下に制限したステンレス系溶接ワイヤを用いて前記亜鉛系合金めっき鋼板の接合部にフェライト相が面積率で２５％以上含有し、かつ引張り強さ（ＴＳＷ）が母材引張り強さ（ＴＳＢ）に対する比（ＴＳＷ／ＴＳＢ）で１．８以下である溶接金属を形成する溶接部の耐食性および耐液体金属脆化割れ性に優れた亜鉛系合金めっき鋼板のアーク溶接方法。【選択図】  なし【特許請求の範囲】
【請求項１】
亜鉛系合金めっき鋼板のアーク溶接方法において、合金成分として、ワイヤ全質量に対する質量％で、Ｃ：０．０１〜０．０５％、Ｓｉ：０．１〜０．５％、Ｍｎ：０．５〜３％、Ｎｉ：７〜１２％、Ｃｒ：２４〜３０％を含有し、さらに、Ｍｏ：１％以下、Ｎ：０．１％以下に制限したステンレス系溶接ワイヤを用いて前記亜鉛系合金めっき鋼板の接合部にフェライト相が面積率で２５％以上含有し、かつ引張り強さＴＳＷが下記（１）式を満足する溶接金属を形成することを特徴とする溶接部の耐食性および耐液体金属脆化割れ性に優れた亜鉛系合金めっき鋼板のアーク溶接方法。
ＴＳＷ／ＴＳＢ≦１．８  ・・・  （１）
但し、ＴＳＢは亜鉛系合金めっき鋼板の母材引張り強さ（ＭＰａ）、ＴＳＷは溶接金属の引張り強さ（ＭＰａ）を示す。
【請求項２】
亜鉛系合金めっき鋼板のアーク溶接方法において、合金成分として、ワイヤ全質量に対する質量％で、Ｃ：０．０１〜０．０５％、Ｓｉ：０．１〜０．５％、Ｍｎ：０．５〜３％、Ｎｉ：７〜１２％、Ｃｒ：２４〜３０％を含有し、さらに、Ｍｏ：１％以下、Ｎ：０．１％以下に制限し、さらに、スラグ成分として、ワイヤ全質量に対する質量％で、スラグ成分含有量の合計が５％以下で、かつスラグ成分含有量の合計に対してＴｉＯ2を６０％以上含有したステンレス系溶接ワイヤを用いて前記亜鉛系合金めっき鋼板の接合部にフェライト相が面積率で２５％以上含有し、かつ引張り強さＴＳＷが下記（１）式を満足する溶接金属を形成することを特徴とする溶接部の耐食性および耐液体金属脆化割れ性に優れた亜鉛系合金めっき鋼板のアーク溶接方法。
ＴＳＷ／ＴＳＢ≦１．８  ・・・  （１）
但し、ＴＳＢは亜鉛系合金めっき鋼板の母材引張り強さ（ＭＰａ）、ＴＳＷは溶接金属の引張り強さ（ＭＰａ）を示す。
【請求項３】
前記スラグ成分が、さらにＳｉＯ2およびＺｒＯ2の１種または２種を０．２％以上含有し、かつ前記スラグ成分含有量の合計が５％以下であることを特徴とする請求項２記載の溶接部の耐食性および耐液体金属脆化割れ性に優れた亜鉛系合金めっき鋼板のアーク溶接方法。
【請求項４】
前記スラグ成分が、さらにＢｉ：０．０１〜０．１％含有することを特徴とする請求項２または３記載の溶接部の耐食性および耐液体金属脆化割れ性に優れた亜鉛系合金めっき鋼板のアーク溶接方法。
【請求項５】
前記スラグ成分が、さらにＮａ2Ｏ、Ｋ2ＯおよびＣａＯの１種または２種以上を０．１％以上含有し、かつ前記スラグ成分含有量の合計が５％以下であることを特徴とする請求項２〜４の何れかに記載の溶接部の耐食性および耐液体金属脆化割れ性に優れた亜鉛系合金めっき鋼板のアーク溶接方法。
【発明の詳細な説明】
【技術分野】
【０００１】
本発明は、主に、建材、自動車部材として使用される亜鉛系合金めっき鋼板の溶接方法に関し、特に、耐食性および耐液体金属脆化割れ性に優れた溶接部を得るためのステンレス系溶接材料を用いた亜鉛系合金めっき鋼板のアーク溶接方法に関する。
【背景技術】
【０００２】
亜鉛系合金めっき鋼板は、建築や自動車など構造部材の耐食性向上の観点から幅広く用いられている。従来、溶接構造物の耐食性向上に関しては、非めっき材を溶接加工後に、亜鉛系合金浴に浸漬し亜鉛系合金を鋼材および溶接部表面に付着させ、溶接構造物全体の耐食性を確保する方法が用いられていた。しかしながら、この方法は、溶接工程後にめっき付着工程を必要とするため生産性が劣るとともに、めっき浴等の付加的な設備が必要となるためコスト高になる。このような背景からも、事前にめっきの施された亜鉛めっき鋼板を溶接構造物に使用するようになってきた。
【０００３】
亜鉛系合金めっき鋼板を溶接構造物として使用する場合、溶接時に溶融または加熱された溶接金属および溶接熱影響部（以下では、ＨＡＺと呼ぶ）は亜鉛系合金めっき鋼板の表面に施されためっき層が消失または損傷するため耐食性が劣化する。このため、従来、溶接部の耐食性を確保するために溶接部にジンクリッチペイント等の塗料を塗装することが一般的に行なわれている。しかしながらこの方法も、溶接の後工程での塗装作業が必要となるため生産性に難がある。また、このような塗料による防食は永年の使用環境において剥離したり、狭隘な個所への塗装が困難であるなどの問題のため、耐食性が十分であるとは言い難い。
【０００４】
一方、耐食性が要求されるステンレス鋼材の溶接に用いられる接合材料としてステンレス系溶接材料が知られている。
【０００５】
また、従来からステンレス鋼材同士またはステンレス鋼材と普通鋼材をステンレス系溶接材料、特にオーステナイトステンレスの溶接材料を用いて溶接する際に溶接部に高温割れが発生しやすいことが知られている。一般に溶接部の高温割れは、溶接後の溶融金属の凝固時にＰやＳ等が低融点化合物を形成し、溶接金属の最終凝固位置に偏析することが割れ発生の原因と考えられ、特にステンレス系成分の溶接金属では高温割れ感受性が高くなる。
【０００６】
従来、このステンレス系成分の溶接金属の高温割れを防止する方法として、ステンレス鋼と普通鋼の異種鋼材を溶接する場合には、Ｎｉが約１２％、Ｃｒが約２４％含有する３０９系ステンレス溶接材料を用いて接合部の溶接金属をフェライト相が１０％程度含有する組織とする方法が知られている。また、高Ｃｒ系ステンレス鋼材をオーステナイト・フェライト系２相ステンレス鋼溶接材料（３２９系ステンレス溶接材料）を用いてフェライト相が３０％以上含有する溶接金属の溶接後の遅れ割れを防止するためにフェライト含有量に応じて溶接材料中の水素含有量を制限する方法も知られている（例えば、特許文献１参照）。
【０００７】
しかしながら、亜鉛系合金めっき鋼板を溶接する場合には、溶接部の溶接金属および母材熱影響部と、その表面に残存した溶融亜鉛系合金めっきとが接触することで液体金属脆化割れが発生しやすくなるという新たな問題が生じる。一般に亜鉛系合金めっき鋼板を溶接する際に生じる液体金属脆化割れは、亜鉛系合金めっき中の低融点成分と溶接部の熱応力状態に影響を受け、板厚の増加（３ｍｍ以上程度）や拘束力が高い継手条件で溶接する場合に溶接部（溶接金属および母材熱影響部）が冷却過程での熱収縮で引張応力が働いた状態で表面に残存した溶融亜鉛系合金が溶接金属や母材熱影響部の結晶粒界に浸入し、脆化させることが原因であると考えられている。
【０００８】
したがって、亜鉛系合金めっき鋼板の溶接部の耐食性を向上するためにステンレス系溶接材料を用いる場合には、ステンレス系成分の溶接金属に特有な高温割れに加えて、溶融亜鉛系合金めっきに起因する液体金属脆化割れを防止することが新たな課題となる。しかし、上述の通り、溶融金属の凝固時に発生する高温割れと、凝固後の溶接金属や母材熱影響部の冷却、熱収縮時の溶融亜鉛系合金めっきに起因する液体金属脆化割れとは発生メカニズムが異なるため、亜鉛系合金めっき鋼板の溶接に上記３０９系ステンレス溶接材料や３２９系ステンレス溶接材料を適用してステンレス系成分の溶接金属中のフェライト組織を制御するだけでは液体金属脆化割れを防止するには至らなかった。
【０００９】
【特許文献１】特開２００１−９５８９号公報
【発明の開示】
【発明が解決しようとする課題】
【００１０】
前述の従来技術の現状を踏まえ、本発明は、亜鉛系合金めっき鋼板をステンレス系溶接ワイヤを用いてアーク溶接する際に、溶接部、特にステンレス系成分の溶接金属の液体金属脆化割れを抑制し、従来に比べ耐食性および耐液体金属脆化割れ性に優れた溶接部が得られる亜鉛系合金めっき鋼板のアーク溶接方法を提供することを目的とする。
【課題を解決するための手段】
【００１１】
本発明者らは、上記課題を解決するために鋭意検討した結果、ステンレス系溶接ワイヤを用いて亜鉛系合金めっき鋼板をアーク溶接する際の液体脆化割れの発生は、溶接金属中のフェライト相の含有量と溶接金属の引張強さの母材に対する相対比に依存し、これらの条件を規定することにより液体脆化割れを抑制できることを知見した。本発明は、この知見を基になされたものであり、その要旨とするところは以下の通りである。
【００１２】
（１）亜鉛系合金めっき鋼板のアーク溶接方法において、合金成分として、ワイヤ全質量に対する質量％で、Ｃ：０．０１〜０．０５％、Ｓｉ：０．１〜０．５％、Ｍｎ：０．５〜３％、Ｎｉ：７〜１２％、Ｃｒ：２４〜３０％を含有し、さらに、Ｍｏ：１％以下、Ｎ：０．１％以下に制限したステンレス系溶接ワイヤを用いて前記亜鉛系合金めっき鋼板の接合部にフェライト相が面積率で２５％以上含有し、かつ引張り強さＴＳＷが下記（１）式を満足する溶接金属を形成することを特徴とする溶接部の耐食性および耐液体金属脆化割れ性に優れた亜鉛系合金めっき鋼板のアーク溶接方法。
ＴＳＷ／ＴＳＢ≦１．８  ・・・  （１）
但し、ＴＳＢは亜鉛系合金めっき鋼板の母材引張り強さ（ＭＰａ）、ＴＳＷは溶接金属の引張り強さ（ＭＰａ）を示す。
【００１３】
（２）亜鉛系合金めっき鋼板のアーク溶接方法において、合金成分として、ワイヤ全質量に対する質量％で、Ｃ：０．０１〜０．０５％、Ｓｉ：０．１〜０．５％、Ｍｎ：０．５〜３％、Ｎｉ：７〜１２％、Ｃｒ：２４〜３０％を含有し、さらに、Ｍｏ：１％以下、Ｎ：０．１％以下に制限し、さらに、スラグ成分として、ワイヤ全質量に対する質量％で、スラグ成分含有量の合計が５％以下で、かつスラグ成分含有量の合計に対してＴｉＯ2を６０％以上含有したステンレス系溶接ワイヤを用いて前記亜鉛系合金めっき鋼板の接合部にフェライト相が面積率で２５％以上含有し、かつ引張り強さＴＳＷが下記（１）式を満足する溶接金属を形成することを特徴とする溶接部の耐食性および耐液体金属脆化割れ性に優れた亜鉛系合金めっき鋼板のアーク溶接方法。
ＴＳＷ／ＴＳＢ≦１．８  ・・・  （１）
但し、ＴＳＢは亜鉛系合金めっき鋼板の母材引張り強さ（ＭＰａ）、ＴＳＷは溶接金属の引張り強さ（ＭＰａ）を示す。
【００１４】
（３）前記スラグ成分が、さらにＳｉＯ2およびＺｒＯ2の１種または２種を０．２％以上含有し、かつ前記スラグ成分含有量の合計が５％以下であることを特徴とする上記（２）記載の溶接部の耐食性および耐液体金属脆化割れ性に優れた亜鉛系合金めっき鋼板のアーク溶接方法。
【００１５】
（４）前記スラグ成分が、さらにＢｉ：０．０１〜０．１％含有することを特徴とする上記（２）または（３）記載の溶接部の耐食性および耐液体金属脆化割れ性に優れた亜鉛系合金めっき鋼板のアーク溶接方法。
【００１６】
（５）前記スラグ成分が、さらにＮａ2Ｏ、Ｋ2ＯおよびＣａＯの１種または２種以上を０．１％以上含有し、かつ前記スラグ成分含有量の合計が５％以下であることを特徴とする上記（２）〜（４）の何れかに記載の溶接部の耐食性および耐液体金属脆化割れ性に優れた亜鉛系合金めっき鋼板のアーク溶接方法。
【発明の効果】
【００１７】
本発明によれば、亜鉛系合金めっき鋼板をステンレス系溶接ワイヤを用いてアーク溶接する際の溶接金属の液体金属脆化割れを抑制することができ、耐食性に優れ、かつ割れ欠陥のない溶接金属を有する溶接継手を提供することができる。したがって、本発明の亜鉛系合金めっき鋼板の溶接継手を建築や自動車分野などの溶接構造部材に適用することにより、耐久性や安全性を従来に比べ向上できるため、本発明の産業上にもたらす貢献は多大なものである。
【発明を実施するための最良の形態】
【００１８】
以下に本発明の詳細について説明する。
【００１９】
亜鉛系合金めっき鋼板をステンレス系溶接ワイヤを用いてアーク溶接する場合には、溶接金属がステンレス系成分組成となるため脆化割れ感受性が高まることが予想されるため、溶融亜鉛系合金めっきに起因する溶接金属の液体金属脆化割れの発生もより顕著となることは明らかである。したがって、従来、ステンレス系溶接ワイヤを用いて亜鉛系合金めっき鋼板をアーク溶接することは試みられなかった。なお、亜鉛系合金めっき鋼板とは、亜鉛めっき鋼板の他、亜鉛めっき中に耐食性向上のためにＡｌ、Ｍｇ、Ｓｉなどを添加したＺｎ−Ａｌ系合金めっき、Ｚｎ−Ａｌ−Ｍｇ系合金めっき、Ｚｎ−Ａｌ−Ｍｇ−Ｓｉ系合金めっきが表面に施されためっき鋼板の総称を意味する。
【００２０】
そこで、本発明者らは、亜鉛系合金めっき鋼板成分組成を変えたステンレス系溶接ワイヤを用いて図１に示す試験体を作製し、ステンレス系溶接金属の液体金属脆化割れの発生形態を詳細に調査検討した。
【００２１】
図１に示す試験体は、水平に配置した亜鉛系合金めっき鋼板１の４辺を取り囲むように非めっき鋼板２を垂直に配置し、亜鉛系合金めっき鋼板１の４方各端部と非めっき鋼板２面との突合せ部を上側からステンレス系溶接ワイヤを用いてアーク溶接により隅肉溶接３を行うことで作製した。液体金属脆化割れの発生は、亜鉛系合金めっき鋼板の板厚および継手形状に起因する溶接時の拘束力の影響を受けるため、図１に示すように溶接時に極めて厳しい拘束条件にて溶接試験を行い、溶接金属の液体金属脆化割れを評価した。供試材は、ＳＳ４００を母材鋼板とし、その表面に付着量７０ｇ／ｍ2で亜鉛系合金めっきが施された板厚６ｍｍの亜鉛系合金めっき鋼板を用い、溶接条件は、溶接電流：２００Ａ、アーク電圧：２４Ｖ、溶接速度：４０ｃｍ／ｍｉｎとし、シールドガスにアルゴン＋２％酸素混合ガス（ソリッドワイヤの場合）、および炭酸ガス（フラックス入りワイヤの場合）を用いた。なお、溶接部に形成された溶接金属の成分組成に対する母材成分の希釈率は１５％程度であった。溶接金属の液体金属脆化割れの観察は、試験体から溶接部を含む試験片を採取し、溶接金属のカラーチェック（浸透探傷法）にて行った。また、液体金属脆化割れの評価は、溶接線１００ｍｍの観察範囲において、溶接線に対し垂直な方向に発生した割れ発生個数、および、溶接線に対し平行な方向に発生した割れ長さで評価した。なお、以下に説明する溶接試験は、特に説明がない限り、図１の試験体を基に以上説明した試験要領と同様に実施したものとする。
【００２２】
先ず、ステンレス系溶接ワイヤの合金成分を変化させて溶接金属の組織及び特性と液体金属脆化割れ発生との関係について検討した。
【００２３】
溶接金属の組織及び特性を変化させるために、ステンレス系溶接ワイヤとして、Ｃ１：Ｎｉ：１１％、Ｃｒ：２０％を含有する一般的なオーステナイトステンレス鋼用溶接ワイヤ、Ｃ２：Ｎｉ：１２％、Ｃｒ：２４％を含有するステンレス・普通鋼の異材継手用溶接ワイヤ、Ｃ３：Ｎｉ：９％、Ｃｒ：２４％、Ｍｏ：３％、Ｎ：０．２％を含有するオーステナイト・フェライト二相ステンレス用溶接ワイヤの３種類の溶接ワイヤを用いて溶接した。Ｃ１、Ｃ２、Ｃ３の各溶接ワイヤで溶接して得られる溶接金属中のフェライト含有量は、面積率でそれぞれ３％、２０％、２８％であり、溶接金属の引張強さは、母材鋼板の引張強さに対する相対比で１．４、１．７、２.０であった。その他の試験条件および液体金属脆化割れ評価法は上記図１の試験体作製及び評価と同じである。
【００２４】
図４に各ステンレス系溶接ワイヤ（Ｃ１〜Ｃ３）を用いて亜鉛系合金めっき鋼板を溶接した場合の溶接金属の液体金属脆化割れ発生状況の模式図を示す。
【００２５】
図４（Ａ）〜（Ｃ）に示されるように、ステンレス系成分の溶接金属における液体金属脆化割れは、溶接線に対して垂直な方向に発生する割れ（以下、「縦割れ」という。）と、溶接線に対して水平な方向に発生する割れ（以下、「横割れ」という。）に大別される。溶接金属中のフェライト含有率が３％（溶接ワイヤＣ１）と最も低い条件で多数の縦割れ５が発生し（図４（Ａ）、参照）、溶接金属中のフェライト含有率が２０％（溶接ワイヤＣ２）、２８％（溶接ワイヤＣ３）、と高くなると縦割れ５の発生は減少する（図４（Ｂ）、（Ｃ）、参照）。一方、溶接金属の引張強さが母材鋼板の引張強さに対する相対比で２．０（溶接ワイヤＣ３）と高い条件では、溶接止端部辺りに微小な横割れ６が発生し（図４（Ｃ）、参照）、溶接金属の引張強さが母材鋼板の引張強さに対する相対比で１．４（溶接ワイヤＣ１）、１．７（溶接ワイヤＣ２）と低い条件では、横割れ６の発生はなくなる。なお、溶接ワイヤＣ３のフェライト・オーステナイト二相ステンレス用溶接ワイヤを用いた場合に溶接金属の引張強さが増加した理由は、溶接ワイヤに含有されたＭｏ，Ｎが耐食性を向上させる一方で、溶接金属の強度も向上させるためである。
【００２６】
図５は、溶接金属中のフェライト含有量（面積％）と、溶接線に対して垂直な方向に生じる液体金属脆化割れ（縦割れ）発生状況との関係を示す。
【００２７】
なお、溶接ワイヤは、Ｎｉが８〜１４％、Ｃｒが１８〜３０％の範囲で変化させた種々のステンレス系溶接ワイヤをそれぞれ使用し、溶接金属中のフェライト量は、溶接金属の断面組織を光学顕微鏡撮影し、観察した断面におけるフェライト組織の面積率を求めた。液体金属脆化割れの縦割れは、溶接線に対して垂直な方向に発生した割れ（縦割れ）をカラーチェク（浸透探傷法）により検出し、溶接線に沿って割れ発生個数をカウントし、その割れ発生個数を溶接線の単位長さ（１００ｍｍ）当たりの個数に換算して表した。
【００２８】
縦割れ５は、溶融金属が凝固後、溶接金属の冷却過程で熱収縮により溶接線方向に引張り応力７が発生し、溶接止端部近傍に残留する溶融亜鉛系合金めっきが溶接金属の結晶粒界に浸入する結果、溶接線に対して垂直な方向に液体金属脆化割れが発生するものと考えられる。溶接金属中のフェライト含有量の増加とともに縦割れ５が低減する理由は、フェライトの増加により溶接金属の組織が微細化され、溶融亜鉛系合金めっきの結晶粒界への浸入が抑制されるためと考えられる。
【００２９】
図５に示すように、溶接金属中のフェライト含有量（面積％）の増加により液体金属脆化割れの縦割れは低減し、フェライト含有量が２５％以上の条件で、液体金属脆化割れのうち、溶接線に垂直方向に発生する縦割れの発生を防止できる。
【００３０】
したがって、本発明では、溶接部で発生する液体金属脆化割れのうちで、溶接線に垂直方向に発生する縦割れの発生を防止するための条件として溶接金属中のフェライト含有量を面積率で２５％以上とした。
【００３１】
図６は、溶接金属の引張強さと、溶接線に対して水平な方向に生じる液体金属脆化割れ（横割れ）発生状況との関係を示す。
【００３２】
液体金属脆化割れの横割れは、溶接線に対して水平な方向に発生した割れ（横割れ）をカラーチェク（浸透探傷法）により検出し、合計の割れ長さを測定し、その割れ長さを溶接線の単位長さ（１００ｍｍ）当たりの割れ長さに換算して表した。また、溶接金属の引張度さは、母材の引張り強さ（ＴＳＢ）に対する溶接金属の引張り強さ（ＴＳＷ）の比（ＴＳＷ／ＴＳＢ）で表した。
【００３３】
溶接止端部付近で発生する横割れ６は、溶接金属の冷却過程で熱収縮により溶接線に対して垂直な方向に引張り応力８が発生し、溶接止端部近傍に残留する溶融亜鉛系合金めっきが溶接金属との境界付近の母材熱影響部の結晶粒界に浸入する結果、溶接線に対して水平な方向に液体金属脆化割れが発生するものと考えられる。溶接金属の引張強さが母材鋼板の引張強さに対する相対比で、高い場合に横割れ６が発生しやすい理由は、溶接金属の引張強さが母材鋼板に比べて相対的に高くなると、溶接線に対して垂直な方向に熱収縮する際に溶接止端部の母材熱影響部での引張り応力８が高くなり、溶融亜鉛系合金めっきが母材熱影響部の結晶粒界へ浸入するのを助長するためと考えられる。
【００３４】
図６に示すように、母材の引張り強さ（ＴＳＢ）に対する溶接金属の引張度さ（ＴＳＷ）の比（ＴＳＷ／ＴＳＢ）が１．８以下の条件で、液体金属脆化割れのうち、溶接線に対して水平な方向に発生する横割れの発生を防止できる。
したがって、本発明では、溶接部で発生する液体金属脆化割れのうちで、溶接線に水平な方向に発生する横割れの発生を防止するための条件として溶接金属の引張り強さＴＳＷが下記（１）式を満足するようにした。
ＴＳＷ／ＴＳＢ≦１．８  ・・・  （１）
但し、ＴＳＢは亜鉛系合金めっき鋼板の母材引張り強さ（ＭＰａ）、ＴＳＷは溶接金属の引張り強さ（ＭＰａ）を示す。
【００３５】
以下に、本発明のステンレス系溶接ワイヤ中に含有する主要な合金成分について説明する。なお、以下の説明において、「％」は特に説明がない限り、ワイヤ全量に対する「質量％」を意味するものとする。
【００３６】
本発明で使用するステンレス系溶接ワイヤは、上記溶接金属のフェライト含有量（面積率で２５％以上）および引張り強さＴＳＷ（母材引張り強さＴＳＢとの相対比ＴＳＷ／ＴＳＢが１．８以下）を満足させるために、ステンレス系成分組成における主要成分を以下のように限定することが好ましい。
【００３７】
なお、ステンレス系溶接ワイヤは、本発明の目的を達成する限りにおいてソリッドワイヤおよびフラックス入りワイヤのいずれも適用することができるが、何れの場合も、各合金成分の含有量をワイヤ全質量に対して以下のように規定することが好ましい。
【００３８】
Ｃ：Ｃはオーステナイト相を安定化させる元素であり、その作用効果を得るために溶接ワイヤ中に０．０１％以上含有する。しかし、０．０５％を超える過度な添加は溶接金属強度を増加させ、亜鉛めっき鋼板の溶接止端部における液体金属脆化割れを発生させる恐れがあるため、溶接ワイヤ中のＣの含有量は０．０５％以下とした。
【００３９】
Ｓｉ：Ｓｉは、溶接金属の脱酸元素として使用され、その作用効果を得るために溶接ワイヤ中に０．１％以上含有する。しかし、０．５％を超える過度な添加は溶接金属中に金属間化合物を生成し、溶接金属の靭性を低下させる恐れがあるため、Ｓｉの含有量の下限は０．５％とした。
【００４０】
Ｍｎ：Ｍｎは溶接金属の脱酸作用と共に、高温割れに悪影響を及ぼす不可避的不純物成分であるＳと結合してＳを無害化する効果があり、この作用効果をえるため溶接ワイヤ中に０．５％以上含有する。しかし、その含有量が３％を超えると溶接金属の耐食性を低下させるため、Ｍｎの含有量の上限を３％とした。
【００４１】
Ｎｉ：Ｎｉは溶接金属のオーステナイト相を安定化し、溶接金属のオーステナイト相とフェライト相のバランスを調整する重要な元素である。この作用効果を得るためには、溶接ワイヤ中のＮｉ含有量を７％以上とする。一方、溶接ワイヤ中のＮｉ含有量が１２％を超える場合は、溶接金属の靭性低下を招く恐れがあるため、Ｎｉ含有量の上限を１２％とした。
【００４２】
Ｃｒ：Ｃｒは溶接金属の主要なフェライト生成元素として作用し、溶接金属の液体金属脆化割れ防止に有効な元素であり、この効果を十分に得るために溶接ワイヤ中のＣｒ含有量を２４％以上とする。一方、溶接ワイヤ中のＣｒ含有量が３０％を超える場合には溶接金属中に金属間化合物を生成し、靭性を低下させるため、Ｃｒ含有量の上限を３０％とした。
【００４３】
Ｍｏ：Ｍｏは溶接金属の耐食性を向上させる元素である。しかし、本発明では、Ｍｏの添加は溶接金属の強度増加により、溶接止端部の液体金属脆化割れの原因となり、溶接ワイヤ中のＭｏ含有量が１％を超えると、液体金属脆化割れの発生が問題となるため、Ｍｏ含有量の上限を１％とする。また、溶接金属の液体金属脆化割れを防止するためには、溶接ワイヤ中のＭｏ含有量を極力低減するのが好ましい。
【００４４】
Ｎ（窒素）：Ｎは溶接金属のオーステナイトを安定化し、耐食性の向上に有効な元素である。しかし、本発明では、Ｎ含有量の増加は溶接金属強度増加による液体金属脆化割れの原因となり、溶接ワイヤ中のＮ含有量が１％を超えると、液体金属脆化割れの発生が問題となるため、Ｎの含有量の上限を０．１％とした。また、溶接金属の液体金属脆化割れを防止するためには、溶接ワイヤ中のＮ含有量を極力低減するのが好ましい。
【００４５】
本発明において、ステンレス系溶接ワイヤは、ソリッドワイヤおよびフラックス入りワイヤのいずれも適用することができる。ソリッドワイヤはステンレス線材そのものからなるのに対し、フラックス入りワイヤはステンレス外皮の内部にスラグ成分を内包する。このため、フラックス入りワイヤは合金元素によりソリッドワイヤと同様に溶接金属の組織及び特性を制御するとともに、スラグ成分によりソリッドワイヤに比べてスパッタの発生を低減し溶接作業性を改善し、かつ良好な溶接ビード形状および外観を確保することが可能となる。
【００４６】
このように、フラックス入りワイヤは、ソリッドワイヤに比べて、溶接作業性（スパッタの発生低減）および溶接ビード形状などの点で優れているが、本発明において、ステンレス系溶接ワイヤとして、フラックス入りワイヤを使用する場合には、溶接金属の液体金属脆化割れを低減し、溶接欠陥を防止するために溶接ワイヤのスラグ成分を以下のように規定する必要がある。
【００４７】
以下に、本発明においてステンレス系溶接ワイヤとしてフラックス入りワイヤを使用する場合のスラグ成分について説明する。  
本発明者らは、合金成分として３０９系ステンレス溶接材料をベースとし、スラグ成分として、ＴｉＯ2−ＳｉＯ2−ＺｒＯ2の３元系成分（ルーチール系スラグ成分）をベースとし、各スラグ成分の含有量の溶接金属の液体金属脆化割れ発生への影響を検討した。
【００４８】
図２は、スラグ成分中のＴｉＯ2含有量が２２％、７４％である２種類の３０９系ステンレスフラックス入り溶接ワイヤを用いて亜鉛系合金めっき鋼板を溶接した場合の溶接金属周辺を示す模式図である。
【００４９】
スラグ成分中のＴｉＯ2含有量が２２％と少ない場合（図２（ａ）、参照）は、残存する溶融亜鉛系合金めっき４は溶接止端部（溶接金属３と母材熱影響部との境界部）から一部溶接金属３の表面を覆う範囲まで広く残存する。これに対し、スラグ成分中のＴｉＯ2含有量が７４％と多い場合（図２（ｂ）、参照）は、残存する溶融亜鉛系合金めっき４は、溶接金属３には存在しなくなり、溶接止端部（溶接金属３と母材熱影響部との境界部）周辺の母材熱影響部のみに存在する。
【００５０】
上述したように溶接金属の液体金属脆化割れは、残存する溶融亜鉛系合金めっき４が引張り応力が作用した状態の溶接金属や母材熱影響部と接触して生じるため、図２（ａ）に示されるように溶融亜鉛系合金めっきが溶接金属部表面に存在することは好ましくない。したがって、本発明において、ステンレス系溶接ワイヤとして、フラックス入り溶接ワイヤを用いる場合には、スラグ成分中のＴｉＯ2含有量を所定量以上確保することにより、溶接金属の液体金属脆化割れの発生を抑制させる必要がある。
【００５１】
スラグ成分中のＴｉＯ2含有量と溶融亜鉛系合金めっきが溶接金属表面への浸入する現象のメカニズムは不明であるが、ＴｉＯ2含有量が溶融スラグの粘性や、凝固温度を変化させることが影響していると考えられる。なお、ステンレス系溶接ワイヤとして、ソリッドワイヤを用いた場合は、図２（ａ）に示されるような溶融亜鉛系合金めっきが溶接金属表面へ付着する現象は見られない。
【００５２】
図７は、ステンレス系溶接ワイヤとしてフラックス入りワイヤを用いた場合のスラグ成分中のＴｉＯ2含有量と、溶接線に対して垂直な方向に生じる液体金属脆化割れ（縦割れ）発生状況との関係を示す。
【００５３】
なお、ステンレス系溶接ワイヤ中の主要合金成分はＮｉ：９％、Ｃｒ：２６％とし、スラグ成分中のＴｉＯ2含有量を変化させた。図７から、スラグ成分中のＴｉＯ2含有量が６０％以上の条件で、溶融亜鉛系合金めっきが溶接金属の表面への残存は減少し、その結果、溶融亜鉛系合金めっきに起因する溶接金属の液体金属脆化割れ発生が抑制された。
【００５４】
したがって、本発明において、ステンレス系溶接ワイヤとしてフラックス入りワイヤを用い、溶接時の溶滴移行を安定させ溶接時のスパッタの発生を抑制するためにＴｉＯ2を添加する場合は、溶融亜鉛系合金めっきの溶接金属表面での残存を抑制し、溶接金属の溶接線に対して垂直な方向に生じる液体金属脆化割れ（縦割れ）発生を抑制するためにＴｉＯ2含有量をスラグ成分の含有量の合計に対して６０％以上含有させる。なお、ＴｉＯ2の過度な添加は溶接金属から亜鉛蒸気の排出を妨げブローホールやピットの原因となるため好ましくないが、この問題は後述するスラグ成分の総量の制限により解消する。
【００５５】
また、ステンレス系溶接ワイヤとしてフラックス入りワイヤを用いる場合には、上記ＴｉＯ2含有量の規定に加えて、以下の理由からスラグ成分の総量を制限する必要がある。
本発明らは、ステンレス系溶接ワイヤとしてフラックス入りワイヤを用いて亜鉛系合金めっき鋼板をアーク溶接する場合に、スラグ成分の総量が多い条件では、溶接金属中にブローホールやピット状の溶接欠陥が発生することを確認した。
【００５６】
図３は、ステンレス系溶接ワイヤとしてフラックス入りワイヤを用いた場合のスラグ成分の総量と、溶接金属のピット欠陥（孔状欠陥）の発生状況との関係を示す。
【００５７】
なお、溶接金属のピット欠陥は、溶接金属表面の外観検査によって判定し、溶接線長さ１００ｍｍ当たりのピット欠陥の個数をカウントして評価した。
【００５８】
フラックス入りワイヤ中のスラグ成分の総量が増加すると、溶接時に凝固スラグが溶接金属から低融点の亜鉛蒸気の排出を妨げ、溶接金属中に亜鉛蒸気の気孔欠陥が残存し、ピット欠陥やブローホール欠陥の発生原因となる。
【００５９】
図３に示すように、フラックス入りワイヤ中スラグ成分の総量を低減し、凝固するスラグ厚みを低減することによって、溶融金属からの亜鉛蒸気の排出を容易にし、スラグ成分の総量が５％以下の条件でピット欠陥およびブローホール欠陥の発生はなくなる。
【００６０】
したがって、本発明において、ステンレス系溶接ワイヤとしてフラックス入りワイヤを用い、溶接時の溶滴移行を安定させ溶接時のスパッタの発生を抑制するためにスラグ成分を添加する場合は、溶接金属のピット欠陥およびブローホール欠陥の発生を抑制するために溶接ワイヤ中のスラグ成分含有量の合計を５％以下に制限する。
【００６１】
本発明において、ステンレス系溶接ワイヤとしてフラックス入りワイヤを用いる場合のスラグ成分を以上のように規定するが、上記以外のスラグ成分として、本発明の目的を達成するために支障がない範囲で、さらに、その他の目的において、以下のスラグ成分を溶接ワイヤ中に含有させることができる。
【００６２】
ＳｉＯ2、ＺｒＯ2：ＳｉＯ2、ＺｒＯ2は溶接時にスラグの流動性を高め、凝固スラグが溶接金属を良好に包囲させる作用を有し、良好な溶接ビード形状および外観を確保するために溶接ワイヤ中にＳｉＯ2およびＺｒＯ2の１種または２種を０．２％以上添加することができる。しかし、過度な添加はブローホールやピットの原因となるため、スラグ成分の総量が５％以下になるようにＳｉＯ2含有量の上限を制限する。
【００６３】
Ｂｉ：Ｂｉは溶接後のスラグ剥離性向上の作用効果があり、この効果を得るために０．０１％以上添加することが可能である。しかし、過度な添加は溶接金属の高温割れを招くため０．１％を上限とする。
【００６４】
Ｎａ2Ｏ、Ｋ2Ｏ、ＣａＯ：Ｎａ2Ｏ、Ｋ2Ｏ、ＣａＯは、主に溶接時のアーク安定性を高める作用効果があり、この効果を得るためにＮａ2Ｏ、Ｋ2ＯおよびＣａＯの１種または２種以上を０．１％以上添加することが可能である。しかし、過度な添加はブローホールやピットの原因となるため、スラグ成分の総量が５％以下になるようにそれぞれの含有量の上限を制限する。
【実施例】
【００６５】
本発明の効果について以下の実施例に基づいて具体的に説明する。
【００６６】
使用した亜鉛系合金めっき鋼板は、板厚６ｍｍのＳＳ４００鋼を母材とし、表１に示す成分組成およびめっき付着量でＺｎめっき（Ａ）およびＺｎ−Ａｌ−Ｍｇ−Ｓｉ合金めっき（Ｂ）を表面に施したものを用いた。この亜鉛系合金めっき鋼板を用いて図１に示す溶接試験体を上述した同じ要領で作製し、溶接部、特に溶接金属の耐食性および液体金属脆化割れの評価、溶接時の溶接作業性の評価を行った。ステンレス系溶接材料は、表２に示す合金成分および／またはスラグ成分を含有するソリッドワイヤ（１、２、１３）およびフラックス入りワイヤ（３〜１２）を使用した。表２において１〜６は本発明で規定する合金成分およびスラグ成分の含有量範囲を満足する溶接ワイヤであり、７〜１４の溶接ワイヤは本発明で規定する合金成分およびスラグ成分の含有量範囲から外れる溶接ワイヤである。なお、１４はステンレス系溶接材料ではない普通鋼用溶接ワイヤである。
【００６７】
表３に溶接試験体の溶接金属の耐食性試験結果を示す。耐食性の評価はＪＡＳＯに規定される複合サイクル腐食試験にて行った。複合サイクル腐食試験は、塩水噴霧（５％ＮａＣｌ）を３５℃で２時間、乾燥（湿度３０％）を６０℃で４時間、湿潤（湿度９５％）を５０℃で２時間を１サイクルとし、２０サイクル繰り返した状態での赤錆発生状況を評価した。
【００６８】
表３に示すように本発明で規定する範囲内にあるステンレス溶接材料を用いたＮｏ．１〜３は溶接金属に錆びが発生しなかったが、本発明で規定する範囲外の普通鋼用溶接材料を用いたＮｏ．５および６では溶接金属に赤錆が発生した。
【００６９】
表４に溶接試験体における溶接金属の組織、強度、液体金属脆化割れ評価、溶接作業性評価の結果を示す。
【００７０】
【表１】
2006035293.tif 000002
【００７１】
【表２】
2006035293.tif 000003
【００７２】
【表３】
2006035293.tif 000004
【００７３】
【表４】
2006035293.tif 000005
【００７４】
図１に示す溶接試験体を作製する際の溶接条件は、溶接電流２００〜２４０Ａ、アーク電圧２３〜２６Ｖ、溶接速度４０〜５０ｃｍ／ｍｉｎとし、シールドガスはＣＯ2ガス、ＣＯ2−Ａｒ混合ガス、Ａｒ−Ｏ2混合ガスを用いた。
【００７５】
溶接金属の液体金属脆化割れの観察は、試験体から溶接部を含む試験片を採取し、溶接金属のカラーチェック（浸透探傷法）にて行った。また、溶接金属の液体金属脆化割れの評価は、溶接線に沿って観察された割れ発生個数が溶接長さ１００ｍｍ当たり１個以下、かつ、溶接線と平行な割れ長さが溶接長さ１００ｍｍ当たり２ｍｍ以下の場合を良好（○）と評価した。
【００７６】
Ｎｏ．６および７は本発明の規定範囲を満足するソリッドワイヤを用いた場合であり、溶接時のスパッタが多少発生したものの、溶接部に液体金属脆化割れは発生しなかった。Ｎｏ．８〜Ｎｏ．１３は、本発明の規定範囲を満足するフラックス入りワイヤを用いた場合であり、合金成分およびスラグ成分共に本発明の規定範囲を満足するため、溶接部に液体金属脆化割れは発生せず、溶接時にスパッタなども発生せず溶接作業性も良好であった。
【００７７】
一方、Ｎｏ．１４〜２０は本発明の規定範囲から外れた比較例を示す。
【００７８】
Ｎｏ．１４はフラックス入りワイヤにおけるスラグ成分の総量が本発明の規定範囲から高く外れるため、溶接金属に亜鉛蒸気に起因するピット欠陥が発生した。  
Ｎｏ．１５はフラックス入りワイヤにおけるスラグ成分中のＴｉＯ2含有量が本発明の規定範囲から低く外れるため、溶接金属表面に多量の溶融亜鉛めっきが残存した結果、溶接金属の液体金属脆化割れ（縦割れ）が発生した。
【００７９】
Ｎｏ．１６はフラックス入りワイヤにおける合金成分のＣｒの添加量が発明の規定範囲より低く、溶接金属のフェライト量が発明の規定範囲より低く外れるために、溶接金属に溶接線と垂直方向の液体金属脆化割れ（縦割れ）が発生した。
【００８０】
Ｎｏ．１７はフラックス入りワイヤにおける合金成分のＣｒの添加量が発明の規定範囲より低く、Ｎｉの添加量が発明の規定範囲より高く、溶接金属のフェライト量が発明の規定範囲より低く外れるために、溶接金属に溶接線と垂直方向の液体金属脆化割れ（縦割れ）が発生した。
【００８１】
Ｎｏ．１８は、フラックス入りワイヤにおける合金成分のＭｏ、Ｎの添加量が発明の規定範囲より高く、溶接金属の強度が発明の規定範囲より高く外れるために、溶接止端部の母材熱影響部に溶接線と水平方向に液体金属脆化割れ（横割れ）が発生した。
【００８２】
Ｎｏ．１９は、フラックス入りワイヤにおける合金成分のＣｒ添加量が発明の規定範囲より高く、溶接金属の強度が発明の規定範囲より高く外れるために、溶接止端部の母材熱影響部に溶接線と水平方向に液体金属脆化割れ（横割れ）が発生した。
【００８３】
Ｎｏ．２０は、普通鋼用のソリッドワイヤの比較例であるが、ステンレス系溶接材料ではないため、溶接金属のフェライト量が発明の規定範囲より低く外れるために、溶接金属に溶接線と垂直方向の液体金属脆化割れ（縦割れ）が発生した。
【図面の簡単な説明】
【００８４】
【図１】溶接部における液体金属脆化割れ評価のための溶接試験体を示す図である。
【図２】スラグ成分中のＴｉＯ2含有量が異なるフラックス入りワイヤを用いて亜鉛系合金めっき鋼板を溶接した場合の溶接金属周辺を示す模式図である。なお、（ａ）はスラグ成分中のＴｉＯ2含有量が２２％のフラックス入りワイヤを用いた場合、（ｂ）はスラグ成分中のＴｉＯ2含有量が７４％のフラックス入りワイヤを用いた場合を示す。
【図３】ステンレス系溶接ワイヤとしてフラックス入りワイヤを用いた場合のスラグ成分の総量と、溶接金属のピット欠陥の発生状況との関係を示す図である。
【図４】各ステンレス系溶接ワイヤ（Ｃ１〜Ｃ３）を用いて亜鉛系合金めっき鋼板を溶接した場合の溶接金属の液体金属脆化割れ発生状況の模式図を示す。（ａ）は、Ｃ１：３０８系ステンレス溶接ワイヤ（溶接金属のフェライト含有率：３％）、（ｂ）は、Ｃ２：３０９系ステンレス溶接ワイヤ（溶接金属のフェライト含有率：２０％）、（ｃ）は、Ｃ３：３２９系ステンレス溶接ワイヤ（溶接金属のフェライト含有率：２８％）を用いた場合をそれぞれ示す。
【図５】溶接金属中のフェライト含有量（面積％）と、溶接線に対して垂直な方向に生じる液体金属脆化割れ（縦割れ）発生状況との関係を示す図である。
【図６】溶接金属の引張強さと、溶接線に対して水平な方向に生じる液体金属脆化割れ（横割れ）発生状況との関係を示す図である。
【図７】ステンレス系溶接ワイヤとしてフラックス入りワイヤを用いた場合のスラグ成分中のＴｉＯ2含有量と、溶接線に対して垂直な方向に生じる液体金属脆化割れ（縦割れ）発生状況との関係を示す図である。
【符号の説明】
【００８５】
１：亜鉛系合金めっき鋼板
２：非めっき鋼板
３：ステンレス系溶接ワイヤによる隅肉溶接部（溶接金属）
４：残存する溶融亜鉛系合金めっき
５：液体金属脆化割れ（縦割れ）
６：液体金属脆化割れ（横割れ）
７：溶接線方向に対して水平な方向の引張り応力
８：溶接線に対して垂直な方向の引張り応力
【図１】
2006035293.tif 000006
【図２】
2006035293.tif 000007
【図３】
2006035293.tif 000008
【図４】
2006035293.tif 000009
【図５】
2006035293.tif 000010
【図６】
2006035293.tif 000011
【図７】
2006035293.tif 000012